(57)【要約】  本発明は、３０％ｖｏｌ．と６０％ｖｏｌ．間の、硫黄を含浸させた活性炭触媒と、３０％ｖｏｌ．と６０％ｖｏｌ．間の、鉄を含浸させた活性炭触媒と、５％ｖｏｌ．と４０％ｖｏｌ．間のフィラー材料とを包含し、これら３つの成分の総量が１００％ｖｏｌ．である混合物と流体を接触させ、重金属を含む流体から重金属及び／又はダイオキシンを除去する方法を開示している。空乏レベルの重金属を含む流体を得るために、流体を混合物に接触させた状態で混合物に重金属及び／又はダイオキシンを吸収させ、その後混合物から流体を排出する。【特許請求の範囲】
【請求項１】
固定層吸収体中で、３０％ｖｏｌ．と６０％ｖｏｌ．間の、硫黄を含浸させた活性炭触媒と、３０％ｖｏｌ．と６０％ｖｏｌ．間の、鉄を含浸させた活性炭触媒と、５％ｖｏｌ．と４０％ｖｏｌ．間のフィラー材料とを包含する混合物と流体を接触させ、空乏レベルの重金属及び／又はダイオキシンを含む流体を得るために、流体を混合物に接触させた状態で混合物に重金属及び／又はダイオキシンを吸収させ、
混合物から空乏レベルの重金属及び／又はダイオキシンを含む流体を排出する、
重金属を含む流体から重金属及び／又はダイオキシンを除去する方法。
【請求項２】
流体がガスである、請求項１に記載された方法。
【請求項３】
ガスが下水、汚泥又は有害廃棄物焼却プラントからの排ガスである、請求項２に記載された方法。
【請求項４】
ガスが少なくとも５０ｍｇ／ｄｓｃｍ％重量の重金属及び／又は少なくとも２００ｎｇ／ｄｓｃｍのダイオキシンを包含する、請求項２又は３に記載された方法。
【請求項５】
流体が液体である、請求項１に記載された方法。
【請求項６】
液体が少なくとも４０ｍｇ／ｌの重金属及び／又は少なくとも０．０２μｇ／ｌのダイオキシンを包含する、請求項５に記載された方法。
【請求項７】
混合物が４０％ｖｏｌ．と５０％ｖｏｌ．間の、硫黄を含浸させた活性炭触媒を包含する、先行する請求項のいずれか一つに記載された方法。
【請求項８】
硫黄を含浸させた活性炭触媒が５％重量と２０％重量間の硫黄を包含する、先行する請求項のいずれか一つに記載された方法。
【請求項９】
混合物が４０％ｖｏｌ．と５０％ｖｏｌ．間の、鉄を含浸させた活性炭触媒を包含する、先行する請求項のいずれか一つに記載された方法。
【請求項１０】
鉄を含浸させた活性炭触媒が１０％重量と３０％重量間の鉄を包含する、先行する請求項のいずれか一つに記載された方法。
【請求項１１】
フィラー材料がプラスチック、アルミナ、セラミック材料又はその混合物を包含する、先行する請求項のいずれか一つに記載された方法。
【請求項１２】
フィラー材料が５０％ｖｏｌ．及び９７％ｖｏｌ．の自由体積を包含する、先行する請求項のいずれか一つに記載された方法。
【請求項１３】
フィラー材料が５から１５％ｖｏｌ．の量で存在する、先行する請求項のいずれか一つに記載された方法。
【請求項１４】
フィラー材料がサドル形状、リング形状、球形状、円環形状、プリズム形状又は不規則な形状の中から選択された一形状である、先行する請求項のいずれか一つに記載された方法。
【請求項１５】
ガスを混合物と接触させる前に、コアレッサ、液滴分離機及び／又は熱交換器中で調節する、先行する請求項のいずれか一つに記載された方法。
【発明の詳細な説明】
【技術分野】
【０００１】
本発明は、概して流体からの重金属の除去に関し、具体的には固定層反応装置（fixed bed reactor）における液体及び／又はガスから重金属を除去する方法に関する。
【背景技術】
【０００２】
活性炭触媒は、ガス及び液体からの重金属除去を含む種々の用途で広く用いられている。しかしながら、活性炭触媒の性能をさらに強化できることが分かった。
【０００３】
米国特許第７，７２２，８４３号明細書は、燃焼排ガスから酸性ガスを除去するために、水性液体（an aqueous liquid）を用いる燃焼排気浄化（scrubber）システムを含む、燃焼排ガス浄化計画（scheme）における燃焼排ガス流からの水銀の除去方法を開示している。
その方法は、粉末水銀吸収剤を提供すること、浄化システム内の水性液体内に粉末水銀吸収剤を導入すること、水性液体内への水銀吸収剤の導入の後、水性液体から少なくとも一部の水銀吸収剤を分離することを包含する。
【０００４】
いわゆるKombisorbon（登録商標；コンビソーボン）法（Chemosphere  第３７巻、９−１２号、２３２７−２３３４頁、１９９８年、エルゼビア・サイエンス株式会社（Elsevier Science Ltd））は、排ガスから重金属、具体的には水銀及びカドミウム、ダイオキシン及びフラン、他の生態毒性のある有機成分を除去するために設計された固定層法（fixed bed process）である。
【０００５】
典型的な生ガスの条件（conditions）：
ガス温度  ９０℃まで
塵  ２−１０ｍｇ／ｄｓｃｍ（乾燥標準立方メートル）
水銀  １０ｍｇ／ｄｓｃｍまで
ダイオキシン／フラン（ＴＥ（毒性等価））  ３００ｎｇ／ｄｓｃｍまで
【０００６】
クリーンガス基準（７％Ｏ２での：新ＦＢＩｓ（ＵＳＥＰＡ（アメリカ合衆国環境保護庁）２０１１、連邦官報：４０ＣＦＲ（連邦規制集）  パート（Part）６０）のための新ＭＡＣＴ  排出基準）：
水銀  ＜１μｇ／ｄｓｃｍ
ダイオキシン／フラン（ＴＥ（毒性等価））  ＜０．００４ｎｇ／ｄｓｃｍ
【０００７】
Kombisorbon（登録商標）システムは、一般にコンディショナー（conditioner)と固定層吸収体（fixed-bed adsorber）を使用する。コンディショナーは、コアレッサ（収滴具；coalescer）、液滴分離機及び煙道ガスが吸収体に入る前に煙道ガスが最適なパラメーターに到達するように調節するための熱交換器を含んでいる。
【０００８】
Kombisorbon（登録商標）法では、以下の重要な利点が得られる：
−活性炭上でＨｇＣｌ２として吸収することによるＨｇ２＋として知られているイオン状水銀の除去
−ＨｇＳとして知られている炭素硫化水銀（carbon mercuric sulfide）上で硫黄を形成することでＨｇ０として知られている水銀元素
−吸収によるダイオキシンとフランの除去。
【０００９】
典型的な用途は、下水汚泥又は有害廃棄物の焼却プラントである。最初の商業規模のKombisorbon（登録商標）ユニットは、１９９４年に下水汚泥焼却プラント内に設置された。その時以来、全世界で２０以上のユニットが稼働している。
【発明の概要】
【発明が解決しようとする課題】
【００１０】
本発明の目的は、流体から重金属を除去するためのより効率的な方法と共に、改良された活性を有する活性炭触媒組成物（composition）を提供することである。
【００１１】
この目的は、請求項１に記載された重金属を包含する流体から重金属を除去する方法で達成される。
【課題を解決するための手段】
【００１２】
本発明の目的は、重金属を包含する流体から重金属を除去する方法であって、３０％ｖｏｌ．と６０％ｖｏｌ．間の、硫黄を含浸させた活性炭触媒と、３０％ｖｏｌ．と６０％ｖｏｌ．間の、鉄を含浸させた活性炭触媒と、５％ｖｏｌ．と４０％ｖｏｌ．間のフィラー材料（filler material）とを包含し、これら３つの成分全体で１００％ｖｏｌ．になる混合物（mixture）と流体を接触させ、空乏レベルの重金属を含む流体を得るために、流体を混合物に接触させた状態で混合物に重金属を吸収させ、混合物から空乏レベルの重金属を含む流体を排出する方法、により達成される。
【００１３】
驚いたことには、硫黄を含浸させた活性炭触媒と鉄を含浸させた活性炭触媒とフィラー材料との混合物を使用すると、流体から重金属を除去する方法がより効率的であることが分かった。また、５と４０％ｖｏｌ．間のフィラー材料を使用すると、触媒の活性がより容易に再生されることも分かった。この実証例として、Kombisorbon（登録商標）ユニットは、工業用地において定期的に（１年に２−４回）再生される。この再生期間の後の乾燥期間は、活性炭だけの場合と比較して活性炭（８０％）／フィラー材料（２０％）混合物を含む反応層の場合、４０％（４８時間の代わりに２８時間）以上短縮される。
【００１４】
用語重金属は、相対的に高い密度を有しかつ低濃度で有毒又は有害なあらゆる金属化学元素を意味する。重金属の例としては、水銀（Ｈｇ）、カドミウム（Ｃｄ）、ヒ素（Ａｓ）、クロム（Ｃｒ）、タリウム（Ｔｌ）及び鉛（Ｐｂ）が含まれる。有毒な重金属は、特に環境状況においてその潜在的な毒性で知られているあらゆる相対的に濃密度の金属又は半金属である。用語は、主要な社会的関心が向けられている１０の化学製品の世界保健機関のリストに全て示されている、カドミウム、水銀、鉛及びヒ素に特に適用されてきた。他の例としては、マグネシウム（Ｍｇ）、コバルト（Ｃｏ）、ニッケル（Ｎｉ）、銅（Ｃｕ）、亜鉛（Ｚｎ）、セレン（Ｓｅ）、銀（Ａｇ）及びアンチモン（Ｓｂ）を含んでいる。
【００１５】
驚いたことには、この方法が、ガス、即ち、都市の固形廃棄物、産業固形廃棄物及び下水汚泥又は産業廃水から出る液体を除去する焼却プラントからの、セメント工業からの、石油精製からの、化学製造からの、金属仕上げからの、プリント回路製造からの、石油及びガス採取からの、及び危険な廃棄物からの排ガスから、重金属を除去するのに使用可能であることが分かった。
【００１６】
種々の実施形態によれば、混合物は、少なくとも３０％ｖｏｌ．、３１％ｖｏｌ．、３２％ｖｏｌ．、３３％ｖｏｌ．、３４％ｖｏｌ．、３５％ｖｏｌ．、３６％ｖｏｌ．、３７％ｖｏｌ．、３８％ｖｏｌ．、３９％ｖｏｌ．、４０％ｖｏｌ．、４１％ｖｏｌ．、４２％ｖｏｌ．、４３％ｖｏｌ．、４４％ｖｏｌ．、４５％ｖｏｌ．、４６％ｖｏｌ．、４７％ｖｏｌ．、４８％ｖｏｌ．、４９％ｖｏｌ．、５０％ｖｏｌ．、５１％ｖｏｌ．、５２％ｖｏｌ．、５３％ｖｏｌ．、５４％ｖｏｌ．、５５％ｖｏｌ．、５６％ｖｏｌ．、５７％ｖｏｌ．、５８％ｖｏｌ．又は５９％ｖｏｌ．の、硫黄を含浸させた活性炭触媒を包含する。
【００１７】
種々の実施形態によれば、混合物は、多くとも６０％ｖｏｌ．、５９％ｖｏｌ．、５８％ｖｏｌ．、５７％ｖｏｌ．、５６％ｖｏｌ．、５５％ｖｏｌ．、５４％ｖｏｌ．、５３％ｖｏｌ．、５２％ｖｏｌ．、５１％ｖｏｌ．、５０％ｖｏｌ．、４９％ｖｏｌ．、４８％ｖｏｌ．、４７％ｖｏｌ．、４６％ｖｏｌ．、４５％ｖｏｌ．、４４％ｖｏｌ．、４３％ｖｏｌ．、４２％ｖｏｌ．、４１％ｖｏｌ．、４０％ｖｏｌ．、３９％ｖｏｌ．、３８％ｖｏｌ．、３７％ｖｏｌ．、３６％ｖｏｌ．、３５％ｖｏｌ．、３４％ｖｏｌ．、３３％ｖｏｌ．、３２％ｖｏｌ．又は３１％ｖｏｌ．の、硫黄を含浸させた活性炭触媒を包含する。
【００１８】
好適実施形態においては、混合物は、４０％ｖｏｌ．と５０％ｖｏｌ．間の、硫黄を含浸させた活性炭触媒を包含する。
【００１９】
好ましくは、硫黄を含浸させた活性炭触媒は、５％重量と２０％重量間の硫黄を包含する。
【００２０】
種々の実施形態によれば、混合物は、少なくとも３０％ｖｏｌ．、３１％ｖｏｌ．、３２％ｖｏｌ．、３３％ｖｏｌ．、３４％ｖｏｌ．、３５％ｖｏｌ．、３６％ｖｏｌ．、３７％ｖｏｌ．、３８％ｖｏｌ．、３９％ｖｏｌ．、４０％ｖｏｌ．、４１％ｖｏｌ．、４２％ｖｏｌ．、４３％ｖｏｌ．、４４％ｖｏｌ．、４５％ｖｏｌ．、４６％ｖｏｌ．、４７％ｖｏｌ．、４８％ｖｏｌ．、４９％ｖｏｌ．、５０％ｖｏｌ．、５１％ｖｏｌ．、５２％ｖｏｌ．、５３％ｖｏｌ．、５４％ｖｏｌ．、５５％ｖｏｌ．、５６％ｖｏｌ．、５７％ｖｏｌ．、５８％ｖｏｌ．又は５９％ｖｏｌ．の、鉄を含浸させた活性炭触媒を包含する。
【００２１】
種々の実施形態によれば、混合物は、多くとも６０％ｖｏｌ．、５９％ｖｏｌ．、５８％ｖｏｌ．、５７％ｖｏｌ．、５６％ｖｏｌ．、５５％ｖｏｌ．、５４％ｖｏｌ．、５３％ｖｏｌ．、５２％ｖｏｌ．、５１％ｖｏｌ．、５０％ｖｏｌ．、４９％ｖｏｌ．、４８％ｖｏｌ．、４７％ｖｏｌ．、４６％ｖｏｌ．、４５％ｖｏｌ．、４４％ｖｏｌ．、４３％ｖｏｌ．、４２％ｖｏｌ．、４１％ｖｏｌ．、４０％ｖｏｌ．、３９％ｖｏｌ．、３８％ｖｏｌ．、３７％ｖｏｌ．、３６％ｖｏｌ．、３５％ｖｏｌ．、３４％ｖｏｌ．、３３％ｖｏｌ．、３２％ｖｏｌ．又は３１％ｖｏｌ．の、鉄を含浸させた活性炭触媒を包含する。
【００２２】
好適実施形態においては、混合物は、４０％ｖｏｌ．と５０％ｖｏｌ．間の、鉄を含浸させた活性炭触媒を包含する。
【００２３】
好ましくは、鉄を含浸させた活性炭触媒は、１０％重量と３０％重量間の鉄を包含する。
【００２４】
活性炭触媒は、好ましくは押出しされ、かつ０．８０−１３０ｍｍの粒径（grain size）を有する。活性炭触媒は、好ましくは粒状化され、かつ０．３０から４．７５ｍｍの粒径を有する。従って、活性炭触媒は粉末状ではない。
【００２５】
一実施形態において、活性炭触媒は、好ましくは、粒状化されかつ押出しされた触媒の混合物である。
【００２６】
炭素触媒は、褐炭及び瀝青炭、果実の種、ココナツの殻、亜炭、泥炭、木材、おがくず／のこくず、石油コークス、骨屑及び製紙工場廃棄物（リグニン）、ＰＶＣ、レーヨン、ビスコース、ポリアクリロニトリル又はフェノールのような合成ポリマーから製造できる。
【００２７】
炭素触媒は、
物理的処理：熱、蒸気、酸素、ＣＯ２、空気
化学的処理：酸、強塩基（strong base）又は塩類（例えば、硫酸、塩酸（chlorhydric acid）又はリン酸、水酸化カリウム又は水酸化ナトリウム、塩化カルシウム又は塩化亜鉛）で含浸
物理的及び化学的処理両者の組み合わせ
で活性化できる。
【００２８】
活性炭触媒は、４００から１８００ｍ２／ｇの比表面積（specific surface area）（ＢＥＴ）及び酸又はアルカリｐＨを有することができる。
【００２９】
種々の実施形態によれば、混合物は、少なくとも５％ｖｏｌ．、６％ｖｏｌ．、７％ｖｏｌ．、８％ｖｏｌ．、９％ｖｏｌ．、１０％ｖｏｌ．、１１％ｖｏｌ．、１２％ｖｏｌ．、１３％ｖｏｌ．、１４％ｖｏｌ．、１５％ｖｏｌ．、１６％ｖｏｌ．、１７％ｖｏｌ．、１８％ｖｏｌ．、１９％ｖｏｌ．、２０％ｖｏｌ．、２１％ｖｏｌ．、２２％ｖｏｌ．、２３％ｖｏｌ．、２４％ｖｏｌ．、２５％ｖｏｌ．、２６％ｖｏｌ．、２７％ｖｏｌ．、２８％ｖｏｌ．、２９％ｖｏｌ．、３０％ｖｏｌ．、３１％ｖｏｌ．、３２％ｖｏｌ．、３３％ｖｏｌ．、３４％ｖｏｌ．、３５％ｖｏｌ．、３６％ｖｏｌ．、３７％ｖｏｌ．、３８％ｖｏｌ．又は３９％ｖｏｌ．の、フィラー材料を包含する。
【００３０】
種々の実施形態によれば、混合物は、多くとも４０％ｖｏｌ．、３９％ｖｏｌ．、３８％ｖｏｌ．、３７％ｖｏｌ．、３６％ｖｏｌ．、３５％ｖｏｌ．、３４％ｖｏｌ．、３３％ｖｏｌ．、３２％ｖｏｌ．、３１％ｖｏｌ．、３０％ｖｏｌ．、２９％ｖｏｌ．、２８％ｖｏｌ．、２７％ｖｏｌ．、２６％ｖｏｌ．、２５％ｖｏｌ．、２４％ｖｏｌ．、２３％ｖｏｌ．、２２％ｖｏｌ．、２１％ｖｏｌ．、２０％ｖｏｌ．、１９％ｖｏｌ．、１８％ｖｏｌ．、１７％ｖｏｌ．、１６％ｖｏｌ．、１５％ｖｏｌ．、１４％ｖｏｌ．、１３％ｖｏｌ．、１２％ｖｏｌ．、１１％ｖｏｌ．、１０％ｖｏｌ．、９％ｖｏｌ．、８％ｖｏｌ．、７％ｖｏｌ．又は６％ｖｏｌ．の、フィラー材料を包含する。
【００３１】
好適実施形態においては、フィラー材料は、５から１５％ｖｏｌ．の量で存在する。
【００３２】
好ましくは、フィラー材料は、プラスチック、金属、アルミナ、セラミック材料又はその混合物を包含する。
【００３３】
種々の実施形態によれば、フィラー材料は、サドル（鞍形：saddle）形状、リング形状、球形状、円環（torus）形状、プリズム形状又は不規則な形状の中から選択された一形状である。
【００３４】
具体的には、５０−７９％の自由体積を有するセラミック材料でできたフィラー材料を用い得る：
i．Novalox（登録商標）サドル（鞍形：saddle）：１２．７−７６．２ｍｍ
ii．バール（Berl）サドル：４−５０ｍｍ
iii．円筒状リング（Cylindrical ring）：５−２００ｍｍ
iv．Pall（登録商標）リング（ring）：２５−１００ｍｍ
v．移行性格子ライニング（Transitional grid lining）
vi．１つの棒（bar）又は１つの十字形（cross）を備えた円筒状リング：８０−２００ｍｍ
vii．格子ブロック（Grid block）：２１５×１４５×９０ｍｍ
【００３５】
具体的には、９５−９８％の自由体積を有する金属でできたフィラー材料を用い得る：
i．円筒状リング（Cylindrical ring）：１５−５０ｍｍ
ii．Pall（登録商標）リング：１５−９０ｍｍ
iii．VSP（登録商標）：２５−５０ｍｍ
iv．Top-Pak（登録商標）：１５ｍｍ
v．Novalox（登録商標）−M：１５−７０ｍｍ
vi．Twin-Pak（登録商標）：１０−１５ｍｍ
vii．Interpak（登録商標）：１０−２０ｍｍ
【００３６】
具体的には、８７−９７％の自由体積を有するプラスチックでできたフィラー材料を用い得る：
i．Novalox（登録商標）サドル：１２．７−５０．８ｍｍ
ii．Pall（登録商標）リング：１５−９０ｍｍ
iii．VSP（登録商標）：２５−９０ｍｍ
iv．Igel（登録商標）：４０ｍｍ
v． Netball（登録商標）：４５−９０ｍｍ
【００３７】
従って、フィラー材料は、混合された材料のいくつかの特性を改善、強化するために、活性炭触媒に添加された分離した別々の粒子から構成されている。フィラー材料の粒子は、一般的に、４ｍｍを超える平均粒径（粒子の平均最大寸法（番号による）に基づいている）を有する。通常、それらの平均粒径（粒子の平均最大寸法（番号による）に基づいている）は、２００ｍｍよりも小さい。
【００３８】
一実施形態において、硫黄を含浸させた活性炭触媒、鉄を含浸させた活性炭触媒及びフィラー材料の混合物は活性炭触媒とフィラー材料以外の固形成分を含まない。従って、これら３つの成分の総量が混合物の１００％ｖｏｌ．を成している。混合物は、その構成要素が異なる粒径と異なる密度等を有するので、異種混合物であることは言うまでもない。混合物は、好ましくは、フィラーの分離した別々の粒子と活性炭触媒の分離した別々の粒子との混合物から成る。このことは、活性炭触媒を交換する必要がある時、活性炭触媒のフィラーからの分離を容易にする。
【００３９】
種々の実施形態によれば、この方法は、流体がガス、好ましくは、下水焼却プラント、汚泥焼却プラント又は有害廃棄物焼却プラントからの排ガスである場合に使用することができる。
【００４０】
好適実施形態においては、ガスは、少なくとも５０ｍｇ／ｄｓｃｍ、好ましくは少なくとも４５ｍｇ／ｄｓｃｍ、さらに好ましくは少なくとも４０ｍｇ／ｄｓｃｍの重金属を包含する。
【００４１】
好適実施形態においては、ガスは、少なくとも１０００ｎｇ／ｄｓｃｍ、好ましくは少なくとも５００ｎｇ／ｄｓｃｍ、さらに好ましくは少なくとも２００ｎｇ／ｄｓｃｍのダイオキシンを包含する。ここで使用されている用語“ダイオキシン”は、残留性有機汚染物質に関するストックホルム条約（Stockholm Convention on Persistent Organic Pollutants）で定義されたＰＣＢｓを含むダイオキシン及びダイオキシン様物質を意味する。
【００４２】
種々の実施形態によれば、上記方法で使用される流体は、液体であり得る。
【００４３】
好ましくは、液体は、少なくとも１時間、２時間、３時間又は１０時間触媒組成物（catalyst composition）と接触した状態に置かれる。
【００４４】
種々の実施形態によれば、液体は、少なくとも５０ｍｇ／ｌの重金属、好ましくは少なくとも４５ｍｇ／ｌ、さらに好ましくは少なくとも４０ｍｇ／ｌの重金属を包含する。
【００４５】
好適実施形態においては、液体は、少なくとも２０μｇ／ｌ、好ましくは少なくとも２μｇ／ｌ、さらに好ましくは少なくとも０．０２μｇ／ｌのダイオキシンを包含する。
【発明を実施するための形態】
【００４６】
本発明の更なる細部及び利点は、以下のいくつかの非限定的な実施形態の詳細な説明から明らかになろう。
【００４７】
試験１−ガスからの除去−プラントレベル
【００４８】
ジャコビカーボンズ（Jacobi Carbons）から供給された、硫黄を含浸させた４５％の活性炭と、ウオッチ−ウオータ（Watch-Water）から供給された、鉄を含浸させた４５％の活性炭と、１０％のプラスチックフィラー材料とから成る、特定の活性炭混合物で満たしたKombisorbon（登録商標）法の反応装置の出口で、２日間かけて放出物サンプリング（emission sampling）を実行した。
【００４９】
カドミウム除去率は９９．９％であり、水銀除去率は９９．９％を超え、ダイオキシン除去率は９９．９％を超えた。初期のレベルは、カドミウムで５ｍｇ／ｄｓｃｍ、水銀で１ｍｇ／ｄｓｃｍ、及びダイオキシンで３５０ｎｇ／ｄｓｃｍであった。
【００５０】
活性炭混合物とフィラー材料があるため、より良好なガス流配（gas flow distribution）及び、その後の、より高度に濃縮された入口ガスのより高い汚染物質除去率での浄化が可能になった。
【００５１】
フィラーがあるため、入口煙道ガスからの水蒸気で活性炭を効率的に洗浄して、ＳＯｘ（硫黄酸化物）とＮＯｘ（窒素酸化物）の反応による硫酸塩を除去することが可能になった。
【００５２】
フィラーがあるため、再生（regeneration）後の水流による、より迅速な乾燥工程が可能になった。
【００５３】
試験１−ｂ  比較例−ガスからの除去−プラントレベル
【００５４】
ジャコビカーボンズから供給された、硫黄を含浸させた１００％の活性炭で満たしたKombisorbon（登録商標）法の反応装置の出口で、２日間かけて放出物サンプリングを実行した。
【００５５】
カドミウム除去率は９９％であり、水銀除去率は９９％を超え、ダイオキシン除去率は９９％を超えた。初期のレベルは、カドミウムで５ｍｇ／ｄｓｃｍ、水銀で１ｍｇ／ｄｓｃｍ、及びダイオキシンで３５０ｎｇ／ｄｓｃｍであった。
【００５６】
試験２−液体からの除去−実験室レベル−単一パス（single pass）
【００５７】
ジャコビカーボンズから供給された、硫黄を含浸させた３０％の活性炭触媒と、ウオッチ−ウオータから供給された、鉄を含浸させた３０％の活性炭と、４０％のプラスチックフィラー材料とから成る、５００ｃｍ３の混合物が、この試験中使用された。
【００５８】
リン酸溶液中の重金属のレベルは著しく低下した。カドミウム及び水銀で２０％の除去率であり、ヒ素で３５％の除去率であった。
【００５９】
試験３−液体からの除去−実験室レベル−単一パス
【００６０】
硫黄を含浸させた４５％の活性炭と、ウオッチ−ウオータから供給された、鉄を含浸させた４５％の活性炭と、１０％のプラスチックフィラー材料とから成る、５００ｃｍ３の混合物が、この試験中使用された。
【００６１】
リン酸溶液中の重金属のレベルは、著しく低下した。カドミウム及び水銀で７５％の除去率であり、ヒ素で６５％の除去率であった。初期濃度は、カドミウムで３９ｐｐｍ、水銀で０．１ｐｐｍ、ヒ素で２３ｐｐｍであった。
【００６２】
フィラー材料があるため、活性炭層内のリン酸媒体に由来するシリカによる目詰まりを減少させることが可能になった。
【００６３】
フィラー材料があるため、活性炭を効率的に洗浄してより容易にシリカを除去することが可能になった。
【００６４】
試験３−ｂ−比較例−液体からの除去−実験室レベル−単一パス
【００６５】
ジャコビカーボンズから供給された、硫黄を含浸させた１００％の活性炭の５００ｃｍ３が、この試験中使用された。
【００６６】
リン酸溶液中（Ａｓ：２３ｐｐｍ、Ｈｇ：０．１ｐｐｍ及びＣｄ：３９ｐｐｍ）の重金属のレベルは低下した。水銀で２０％の除去率のみかつヒ素で３５％の除去率のみが達成された。
【００６７】
試験３−ｃ−比較例−液体からの除去−実験室レベル−単一パス
【００６８】
ウオッチ−ウオータから供給された、鉄を含浸させた１００％の活性炭触媒５００ｃｍ３が、この試験中使用された。
【００６９】
リン酸溶液中（Ａｓ：２３ｐｐｍ、Ｈｇ：０．１ｐｐｍ及びＣｄ：３９ｐｐｍ）の重金属のレベルは低下した。カドミウムと水銀で５０％の除去率のみかつヒ素で１５％の除去率のみが達成された。
【００７０】
上記試験で使用された活性炭は、（Ｂｒ，Ｃｕ，Ｆｅ，Ｓ，ＯＨ．．．のようなもの）を含浸させた大きな触媒比表面積（（ＢＥＴ）、少なくとも７００ｍ２／ｇ）を持っていた。
【００７１】
活性炭は、異なる形状（円筒、球、鞍体（“Sattelk▲o▼rper”），…）でかつ異なる材料（プラスチック、アルミナ、セラミック、．．．）から成る様々なタイプのフィラー材料と様々な比率（１／５；１／３；１／１０；．．．）で混合された。ジャコビ（Jacobi）、キャボットカーボン（Cabot Carbon）、ケムバイロン（Chemviron）、デソテック（Desotec）、カーボテック（Carbotech）及びエーテック（ATEC）等の企業用の、異なる活性炭触媒のサプライヤーがテストされた。
【００７２】
活性炭触媒が、
ａ．ヨウ素、臭素又はその化合物、
ｂ．撥水剤（water repellent）
ｃ．プラチナ、パラジウム、ロジウム等のような触媒活性金属、又は
ｄ．プラチナ、パラジウム、ロジウム等のような金属をベースとする、有機／触媒活性金属錯体（metal complexes）
を一切含まないことに留意しなければならない。
【００７３】
活性炭触媒は、ポリテトラフルオロエチレン、ポリイソブチレン、ポリエチレン、ポリプロピレン又はポリトリクロルフルオロエチレン（polytrichlorfluorethylen）のような、疎水性の高分子化合物によって疎水化されていない。
【００７４】
本発明は、特定の好ましい形態を参照してかなり詳細に説明したが、他の形態も可能である。したがって、添付する請求項の趣旨及び範囲は、ここに含まれる好ましい形態の説明に限定されるべきではない。
【００７５】
この明細書（添付の請求項、要約及び図面を含む）に開示されている全ての特徴は、明示的に別段の定めをした場合を除き、同一、同等又は類似した有効な代替的な特徴により置き換えてもよい。従って、明示的に別段の定めをした場合を除き、開示された各特徴は、一連の同等又は類似した特徴全体の一例に過ぎない。
【国際調査報告】
2019510631.tif 000002
2019510631.tif 000003
2019510631.tif 000004